(57)【要約】【課題】プラスチックフィルム基材としてガスバリア層、二軸延伸ポリアミド層、シーラント層を有する積層体を、シーラント層同士を対向させて、三方または四方の辺をシールして製袋してなる包装袋において、折り曲げによるガスバリア層の損傷を防止して、ガスバリア性能が低下することのない、包装袋および包装袋の製造方法を提供することを課題とする。【解決手段】プラスチックフィルム層、ガスバリア層、二軸延伸ポリアミドフィルム層、シーラント層を有する積層体からなる包装袋において、包装袋は、シーラント層同士を対向させて三方もしくは四方の縁辺をシール部として製袋されており、このうち側端部のシール部には、厚さが１００μｍ以下の凹凸形状が形成されており、側端部の長さ方向の曲げ剛性が１００ｇ／１５ｍｍ以下であることを特徴とする包装袋である。【選択図】図１
2020117290.tif 000002
【特許請求の範囲】
【請求項１】
プラスチックフィルム層、ガスバリア層、二軸延伸ポリアミドフィルム層、シーラント層からなる積層体から構成される包装袋において、
包装袋は、シーラント層同士を対向させて三方もしくは四方の縁辺をシール部として製袋されており、
このうち側端部のシール部には、凹凸形状が形成されており、
この凹凸形状は、積層体表面から裏面までの凹凸を含めた厚さが、１００μｍ以下であり、
側端部の凹凸形状を有するシール部の長さ方向の曲げ剛性が、１００ｇ／１５ｍｍ以下であることを特徴とする包装袋。
【請求項２】
前記凹凸形状は、側端部の長さ方向に対して直交する、凹状線部、および凸状線部で連続して形成されていることを特徴とする、請求項１に記載の包装袋。
【請求項３】
前記凹凸形状は、幅方向に一個以上の格子形状で、側端部の長さ方向に連続して形成されていることを特徴とする、請求項１に記載の包装袋。
【請求項４】
前記側端部のシール部は、凹凸形状を有する前記シール部に加えて、凹凸のないシール部を有することを特徴とする、請求項１〜請求項３のいずれかに記載の包装袋。
【請求項５】
前記凹凸形状を有するシール部は、縁辺のシール部のうち、包装袋外側に形成されており、包装袋内側には凹凸のないシール部が配置、形成されていることを特徴とする、請求項４に記載の包装袋。
【請求項６】
前記凹凸のないシール部の幅は、０．５ｍｍ〜１．５ｍｍであることを特徴とする、請求項５に記載の包装袋。
【請求項７】
前記包装袋は、少なくとも一辺が、１０００ｍｍ以上であることを特徴とする、請求項１〜請求項６のいずれかに記載の包装袋。
【請求項８】
プラスチックフィルム層、ガスバリア層、二軸延伸ポリアミドフィルム層、シーラント層からなる積層体から構成される包装袋において、
包装袋は、シーラント層同士を対向させて三方もしくは四方の縁辺をシール部として製袋する請求項１〜請求項７に記載の包装袋の製造方法であって、
前記側端部には、凹凸のないヒートシール加工をしてなるシール部を形成し、続いて側端部の凹凸のないシール部に対して、シール圧力とシール温度を高くしてシールし、さらにエンボス型により凹凸形状を設けたシール部を形成することを特徴とする、包装袋の製造方法。
【請求項９】
前記凹凸のないシール部は、前記凹凸形状を設けたシール部に隣接して、かつ包装袋内側に配置、形成することを特徴とする、請求項８に記載の、包装袋の製造方法。
【発明の詳細な説明】
【技術分野】
【０００１】
本発明は、包装袋および包装袋の製造方法に関するものである。特に、プラスチックフィルムを有した積層体からなる包装袋であって、プラスチックフィルム層のほか、シーラント層、内容物の保存性を高めるためのガスバリア性を有した層を積層体中に有しており、シーラント同士を対向させてシールして製袋したものであって、製袋後の保管などのために折りたたみなどした場合にも、ガスバリア性を有した層が損傷したり、その結果ガスバリア性能の低下を起こすことのない、包装袋および包装袋の製造方法に関するものである。
【背景技術】
【０００２】
包装材料の一種である包装袋は、プラスチックフィルムを基材とする単体、または積層体から構成されるものが広く普及しており、さまざまな形態のものが、幅広い用途に用いられており、現代生活にとっては不可欠なものとなっている。
【０００３】
例えば液体容器としても用いられ、飲料のほかレトルト食品などの食品分野でも広く用いられているほか、日用品やトイレタリーの分野でも、さまざまな商品がスーパーマーケットやドラッグストア、コンビニエンスストアの商品棚をにぎわしている。また、言うまでもなく液体容器のほかにも、様々な用途展開がなされている。
【０００４】
包装袋の利点は、缶や瓶などの容器に比べて、価格が安いことや、要求品質によってきめ細かい材料設計で対応できる点、あるいは内容物充填前および流通や保管においても軽量で省スペースであることが挙げられる。また包装袋は、廃棄物を減らすという観点からは環境適応型であるといえる。
【０００５】
また表面から見える層への高精細の印刷によって、商品のイメージアップを図ることができ、内容物に関する必要な情報を表示することが可能であり、表示されているバーコードなどは、商品の流通やマーケティング情報の源泉ともなっている。
【０００６】
一方では、大型の包装袋も同様に、シーラント同士を対向させてシールして製袋可能であって、この場合には、たとえば製袋後の保管などのために折りたたみなどした場合には、大型の包装袋であるがゆえに、二つ折り、三つ折りに折りたたむ場合があり、折り目ができるためにガスバリア層が損傷するなどして、その結果ガスバリア性能の低下を起こす恐れがあった。
【０００７】
これは、包装袋の大きさにかかわらず発生しうることであり、ガスバリア層の損傷、およびその結果としての、ガスバリア性の低下に対して、何らかの対策が求められるところである。
【０００８】
特許文献１には、包装袋の外周のシール面に複数の凸部からなるエンボス部を形成した包装袋の提案がなされているが、これは内容物の判断や開封箇所の明示を意図したユニバーサルデザインの一環であって、包装袋の性能に関しての改善などを意図したものではなかった。
【先行技術文献】
【特許文献】
【０００９】
【特許文献１】特開２００８−２５４７４７号公報
【発明の概要】
【発明が解決しようとする課題】
【００１０】
本発明はかかる状況に鑑みてなされたものであり、プラスチックフィルム、ガスバリア層、二軸延伸ポリアミドフィルム層、シーラント層を有する積層体を、シーラント層同士を対向させて、三方または四方の辺をシールして製袋してなる包装袋において、包装袋の折りたたみに際して、包装袋胴部の折り曲げによるガスバリア層の損傷を防止して、ガスバリア性能が低下することのない、包装袋および包装袋の製造方法を提供することを課題とする。
【課題を解決するための手段】
【００１１】
請求項１に記載の発明によれば、
プラスチックフィルム層、ガスバリア層、二軸延伸ポリアミドフィルム層、シーラント層からなる積層体から構成される包装袋において、
包装袋は、シーラント層同士を対向させて三方もしくは四方の縁辺をシール部として製袋されており、
このうち側端部のシール部には、凹凸形状が形成されており、
この凹凸形状は、積層体表面から裏面までの凹凸を含めた厚さが、１００μｍ以下であり、
側端部の凹凸形状を有するシール部の長さ方向の曲げ剛性（腰強度またはルーフスティフネス強度とも言う）が、１００ｇ／１５ｍｍ以下であることを特徴とする包装袋である。
【００１２】
また、請求項２に記載の発明は、
前記凹凸形状は、側端部の長さ方向に対して、直交する凹状線部、および凸状線部で連続して形成されていることを特徴とする、請求項１に記載の包装袋である。
【００１３】
また、請求項３に記載の発明は、
前記凹凸形状は、幅方向に一個以上の格子形状で、側端部の長さ方向に連続して形成されていることを特徴とする、請求項１に記載の包装袋である。
【００１４】
また、請求項４に記載の発明は、
前記側端部のシール部は、凹凸形状を有する前記シール部に加えて、凹凸のないシール部を有することを特徴とする、請求項１〜請求項３のいずれかに記載の包装袋である。
【００１５】
また、請求項５に記載の発明は、
前記凹凸形状を有するシール部は、縁辺のシール部のうち、包装袋外側に形成されており、包装袋内側には凹凸のないシール部が配置、形成されていることを特徴とする、請求項４に記載の包装袋である。
【００１６】
また請求項６に記載の発明は、
前記凹凸のないシール部の幅は、０．５ｍｍ〜１．５ｍｍであることを特徴とする、請求項５に記載の包装袋である。
【００１７】
また、請求項７に記載の発明は、
前記包装袋は、少なくとも一辺が、１０００ｍｍ以上であることを特徴とする、請求項１〜請求項６のいずれかに記載の包装袋である。
【００１８】
また、請求項８に記載の発明は、
プラスチックフィルム層、ガスバリア層、二軸延伸ポリアミドフィルム層、シーラント層からなる積層体から構成される包装袋において、
包装袋は、シーラント層同士を対向させて三方もしくは四方の縁辺をシール部として製袋する請求項１〜請求項７に記載の包装袋の製造方法であって、
前記側端部には、凹凸のないヒートシール加工をしてなるシール部を形成し、続いて側端部の凹凸のないシール部に対して、シール圧力とシール温度を高くしてシールし、さらにエンボス型により凹凸形状を設けたシール部を形成することを特徴とする、包装袋の製造方法である。
【００１９】
また、請求項９に記載の発明は、
前記凹凸のないシール部は、前記凹凸形状を設けたシール部に隣接して、かつ包装袋内側に配置、形成することを特徴とする、請求項８に記載の、包装袋の製造方法である。
【発明の効果】
【００２０】
本発明によれば、プラスチックフィルム、ガスバリア層、二軸延伸ポリアミドフィルム層、シーラント層を有する積層体を、シーラント層同士を対向させて、三方または四方の辺をシールして製袋してなる包装袋において、包装袋折りたたみに際しての、包装袋胴部の折り曲げによるガスバリア層の損傷を防止して、ガスバリア性能が低下することのない、包装袋および包装袋の製造方法を提供することが可能である。
【００２１】
すなわち、包装袋側端部のシール部には、凹凸形状が形成されており、この凹凸形状によって、包装袋は、折りたたみなどの曲げに対して、シール部がゆるく湾曲して折りたたまれるために、包装袋胴部に鋭角の折り目を形成することを防止することに効果的であり、ガスバリア層に対して、亀裂などの損傷を与えることがなく、したがってガスバリア性能の劣化を防止する効果がある。
【００２２】
このシール部の凹凸形状は、積層体表面から裏面までの凹凸を含めた厚さが１００μｍ以下であり、この範囲であることによって折りたたみなどの曲げに対して、鋭角の折り目を形成することなく、ゆるく湾曲して折りたたむことが、より効果的に行なわれることを可能にする。したがって、ガスバリア層に対して損傷を与えることがなく、ガスバリア性能の劣化を防止する効果がある。
【００２３】
さらに、側端部の凹凸形状を有するシール部の長さ方向の曲げ剛性（腰強度またはルーフスティフネス強度とも言う。以下同様）が、１００ｇ／１５ｍｍ以下であることによっても、この範囲であることによって折りたたみなどの曲げに対して、鋭角の折り目を形成することなく、ゆるく湾曲して折りたたむことが、より効果的に行なわれることを可能にする。したがって、ガスバリア層に対して損傷を与えることがなく、ガスバリア性能の劣化を防止する効果がある。
【００２４】
また特に請求項２に記載の発明によれば、凹凸形状は、側端部の長さ方向に対して、直交する凹状線部、および凸状線部で連続して形成されていることによって、曲げ方向への包装袋の柔軟性の向上、すなわち鋭角の折り目形成への耐性向上に効果的である。
【００２５】
したがって、包装袋は、折りたたみなどの曲げに対して、鋭角の折り目を形成することなく、ゆるく湾曲して折りたたむことに効果的であるため、ガスバリア層に対して損傷を与えることがなく、ガスバリア性能の劣化を防止する効果がある。
【００２６】
また特に請求項３に記載の発明によれば、凹凸形状は、幅方向に一個以上の格子形状で、側端部の長さ方向に連続して形成されていることによって、曲げ方向への包装袋の柔軟性の向上、すなわち鋭角の折り目形成への耐性向上に効果的である。
【００２７】
したがって、包装袋は、折りたたみなどの曲げに対して、鋭角の、たとえば折りスジの
ような折り目を形成することなく、ゆるく湾曲して折りたたむことに効果的であるため、ガスバリア層に対して損傷を与えることがなく、ガスバリア性能の劣化を防止する効果がある。
【００２８】
また特に請求項４に記載の発明によれば、側端部のシール部は、凹凸形状を有する前記シール部に加えて、凹凸のないシール部を有することによって、凹凸形状によるシール強度の低下を避けることが可能であり、同時に折りたたみなどの曲げに対して、鋭角の、たとえば折りスジのような折り目を形成することなく、ゆるく湾曲して折りたたむことに効果的である。したがってガスバリア層に対して損傷を与えることがなく、ガスバリア性能の劣化を防止する効果がある。
【００２９】
また特に請求項５に記載の発明によれば、凹凸形状を有するシール部は、縁辺のシール部のうち、包装袋外側に形成されており、包装袋内側は凹凸のないシール部が形成されていることによって、凹凸形状によるシール強度低下の恐れがある部分を、より効果的に補強する効果がある。
【００３０】
同時に折りたたみなどの曲げに対して、鋭角の、たとえば折りスジのような折り目を形成することなく、ゆるく湾曲して折りたたむことに効果的である。したがってガスバリア層に対して損傷を与えることがなく、ガスバリア性能の劣化を防止する効果がある。
【００３１】
また特に請求項６に記載の発明によれば、凹凸のないシール部の幅の範囲は、０．５ｍｍ〜１．５ｍｍであることによって、凹凸形状によるシール強度低下の恐れがある部分を必要かつ十分に補強する効果がある。
【００３２】
同時に折りたたみなどの曲げに対して、鋭角の、たとえば折りスジのような折り目を形成することなく、ゆるく湾曲して折りたたむことに効果的である。したがってガスバリア層に対して損傷を与えることがなく、ガスバリア性能の劣化を防止する効果がある。
【００３３】
また特に請求項７に記載の発明によれば、包装袋は、少なくとも一辺が、１０００ｍｍ以上であることによって、一般的に生じる折りたたみなどの曲げの必要性に対して、鋭角の、たとえば折りスジのような折り目を形成することなく、ゆるく湾曲して折りたたむことに効果的である。
【００３４】
したがってガスバリア層に対して損傷を与えることがなく、ガスバリア性能の劣化を防止する効果がある。また大型の包装袋が必要とされる用途への対応を可能にするものである。
【００３５】
また特に請求項８に記載の発明によれば、プラスチックフィルム基材としてガスバリア層、二軸延伸ポリアミド層、シーラント層を有する積層体を、シーラント層同士を対向させて、三方または四方の辺をシールして製袋してなる包装袋において、まず側端部には、凹凸のないヒートシール加工をしてなるシール部を形成する。
【００３６】
続いて側端部の凹凸のないシール部に対して、シール圧力とシール温度を高くしてシールし、さらにエンボス型により凹凸形状を設けたシール部を形成することによって、折り曲げによるガスバリア層の損傷を防止して、ガスバリア性能が低下することのない、包装袋の製造方法を提供することが可能である。
【００３７】
また特に請求項９に記載の発明によれば、凹凸のないシール部は、凹凸形状を設けたシール部に隣接して、かつ包装袋内側に配置、形成することによって、凹凸形状によるシール強度低下の恐れがある部分をより効果的に補強する効果がある、包装袋の製造方法を提供することが可能である。
【００３８】
同時に、折り曲げによるガスバリア層の損傷を防止して、ガスバリア性能が低下することのない、包装袋の製造方法を提供することが可能である。
【図面の簡単な説明】
【００３９】
【図１】図１は、本発明に係る包装袋の一実施態様を説明するための、平面模式図である。
【図２】図２は、本発明に係る包装袋の他の凹凸形状の実施態様を説明するための、平面模式図である。
【図３】図３は、本発明に係る包装袋の、層構成の一実施態様を説明するための部分断面模式図である。
【図４】図４は、本発明に係る包装袋の、層構成の他の実施態様を説明するための部分断面模式図である。
【図５】図５は、シール部に凹凸を有しない、一般の包装袋を折りたたんだ時のシール部の状態を説明するための断面模式図である。
【図６】図６は、本発明による、シール部に凹凸形状を有する包装袋を折りたたんだ時のシール部の状態を説明するための断面模式図である。
【図７】図７は、本発明に係る包装袋の製造方法を説明するための、平面模式図である。
【発明を実施するための形態】
【００４０】
以下、本発明を図１〜図７を参照しながら、更に詳しい説明を加える。ただし本発明は、ここに示す例にのみ限定されるものではない。本発明は、請求項によって限定されるものである。
【００４１】
図１は、本発明に係る包装袋の一実施態様を説明するための、平面模式図である。
【００４２】
本発明による包装袋（１０）は、プラスチックフィルム層、ガスバリア層、二軸延伸ポリアミドフィルム層、シーラント層を有する積層体からなる。
【００４３】
また包装袋（１０）は、シーラント層同士を対向させて、三方もしくは四方の縁辺をシール部として製袋される。図１に示す例においては、四方の縁辺をシールして密封する包装袋の、三方のみシールしたまでの状態である。
【００４４】
本発明において、左右両側の側端部（１）のシール部には、積層体表面から裏面までの凹凸を含めた厚さが、１００μｍ以下の凹凸形状が形成されているのであって、図１に示す例においては、凹凸形状を有するシール部（３）として、側端部（１）の長さ方向に対して直交する、凹状線部および凸状線部（４）が連続して形成されている例である。
【００４５】
この凹凸形状を有するシール部（３）は、底辺（９）にも同様に形成されていてもよい。
【００４６】
この凹凸形状によって。包装袋（１０）を折りたたむ際の曲げに対して、シール部に鋭角の、たとえば折りスジのような折り目を形成することなく、ゆるく湾曲して折りたたむことに効果的である。したがって、シール部に連続する胴部（７）についてもその影響を受けて、鋭角の折り目を形成することなく、ゆるく湾曲して折りたたむことに効果的である。
【００４７】
さらに本発明において、側端部（１）の凹凸形状を有するシール部（３）の長さ方向の
曲げ剛性が、１００ｇ／１５ｍｍ以下であることが特徴であって、これによってこの凹状線部および凸状線部（４）による、凹凸形状を有するシール部（３）は、折りたたみに際しての曲げ方向への包装袋（１０）の柔軟性の向上、すなわち鋭角の折り目形成への耐性向上に効果的である。
【００４８】
すなわち包装袋（１０）は、折りたたみに際して、その曲げに対して、鋭角の折り目を形成することなく、ゆるく湾曲して折りたたむことに効果的であるため、包装袋（１０）を構成する積層体中のガスバリア層に対して損傷を与えることが少なく、ガスバリア性能の劣化を防止する効果がある。
【００４９】
また、本発明においては、凹凸形状を有するシール部（３）に加えて、凹凸形状のないシール部（２）を設けることができる、図１に示す例おいては、凹状線部および凸状線部（４）からなる、凹凸形状を有するシール部（３）の包装袋（１０）内側に、凹凸のないシール部（２）が形成されている例である。
【００５０】
これは、凹凸形状のないシール部（２）は、凹凸形状を有するシール部（３）と胴部（７）との間に位置して、側端部（１）のシール強度の低下を防止することに効果的である。
【００５１】
この凹凸形状を有するシール部（３）に加えて、凹凸形状のないシール部（２）を設ける製造方法については、図７を用いて後述する。
【００５２】
図２は、本発明に係る包装袋の他の凹凸形状の実施態様を説明するための、平面模式図である。また図２の下部の図は、図中ＡからＢの直線部分を拡大した、部分断面模式図である。
【００５３】
図２に示す例において、凹凸形状を有するシール部（３）には、幅方向に一個以上の格子が設けられた、格子形状の凹凸（５）が形成されている例であって、左右両側の側端部（１）の長さ方向に連続して形成されている例である。
【００５４】
この凹凸形状を有するシール部（３）は、底辺（９）にも同様に形成されていてもよい。
【００５５】
この場合にも、図１に示す凹状線部および凸状線部（４）で連続して形成されている例と同様に、凹凸形状を有するシール部（３）は、曲げ方向への包装袋（１０）の柔軟性の向上に効果的であり、胴部（７）もまたその影響を受けて、鋭角の折り目を形成することなく、ゆるく湾曲して折りたたむことが可能である。
【００５６】
したがって、包装袋（１０）は、折りたたみなどの曲げに対して、鋭角の折り目を形成することなく、ゆるく湾曲して折りたたむことに効果的であるため、ガスバリア層に対して損傷を与えることが少なく、ガスバリア性能の劣化を防止する効果がある。
【００５７】
前述のように、本発明においては、側端部（１）のシール部には、積層体表面から裏面までの凹凸を含めた厚さ（８）が１００μｍ以下の、凹凸形状が形成されており、側端部（１）の長さ方向の曲げ剛性が１００ｇ／１５ｍｍ以下であることが特徴である。
【００５８】
これについて我々は、本発明において鋭意検討を重ねた結果、側端部（１）のシール部には、積層体表面から裏面までの凹凸を含めた厚さ（８）が１００μｍ以下の、凹凸形状が形成されていること、また包装袋（１０）左右両側の側端部（１）の長さ方向の曲げ剛性について、１００ｇ／１５ｍｍ以下であることが、折りたたみなどの曲げに対して、鋭
角の折り目を形成することなく、ゆるく湾曲して折りたたむことに、最適かつ効果的であることを見出した。
【００５９】
すなわち、包装袋（１０）は、折りたたみなどの曲げに対して、鋭角の折り目を形成することなく、ゆるく湾曲して折りたたむことができ、かつガスバリア層に対して損傷を与えることがなく、ガスバリア性能の劣化を防止する構成となっている。
【００６０】
また、図１および図２に示す例において、左右両側の側端部（１）のシール部は、凹凸のないシール部（２）と、凹凸形状を有するシール部（３）とからなる。さらに図１および図２に示す例において、凹凸を有するシール部（３）は、縁辺のシール部のうち、外側に形成されており、内側は凹凸のないシール部（２）が形成されている。
【００６１】
凹凸のないシール部（２）の幅は、０．５ｍｍ〜１．５ｍｍとすることができる。凹凸形状を有するシール部（３）によって、包装袋（１０）は、折りたたみなどの曲げに対して、鋭角の折り目を形成することなく、ゆるく湾曲して折りたたむことができる。
【００６２】
しかし、凹凸形状有するシール部（３）は、厚さが薄くなったり、また一部に応力集中がおきやすくなるために、シール強度が低下する恐れがあり、包装袋（１０）内側に、凹凸のないシール部（２）が配置されていることによって、側端部（１）の凹凸形状有するシール部（３）と、包装袋（１０）の内容物側との間に位置して、シール強度の低下を避けることが可能になる。
【００６３】
我々は本発明を検討するに当って、この凹凸のないシール部（２）の幅に鋭意検討を加えた結果、０．５ｍｍ〜１．５ｍｍであることが、シール部の補強効果に必要かつ十分な効果を発揮することを見出した。
【００６４】
また、本発明において包装袋（１０）は、少なくとも一辺が、１０００ｍｍ以上とすることができる。特にこのような大型の包装袋の場合には、製袋後の取り扱いや保管において、包装袋を二重三重に折りたたむことも想定され、曲げに対して、鋭角の折り目を形成することなく、ゆるく湾曲して折りたたむことができ、ガスバリア層への損傷を防止することに効果的であってより好ましい。
【００６５】
ガスバリア層には、たとえばアルミニウムなどの金属箔や、金属酸化物あるいは無機化合物の被膜などを用いることができるが、一般にこれらの材質は硬質であって、鋭角の折り曲げや繰り返しの外力に対しては脆弱であり、亀裂やクラック等の損傷を生じる恐れがあって、それらの損傷が生じる場合には、損傷部分でバリア性能が失われ、ガスバリア性能の低下を引き起こす。
【００６６】
本発明は、包装袋（１０）の側端部（１）のシール部に凹凸形状を有するシール部（３）を設けて、製袋後の取り扱いや保管において、包装袋（１０）を折りたたむ際にも、曲げに対して、鋭角の折り目を形成することなく、ゆるく湾曲して折りたたむことを可能にして、ガスバリア層への損傷を防止することを、課題解決の効果的な手段としたものである。
【００６７】
図３は、本発明に係る包装袋の、層構成の一実施態様を説明するための部分断面模式図である。
【００６８】
ここでは包装袋を構成する積層体の層構成について詳細に説明を加えるとともに、個々の層の材料にも具体的に説明を加える。
【００６９】
本発明による包装袋（１０）は、プラスチックフィルム層（１１）のほか、ガスバリア層（１２）、二軸延伸ポリアミドフィルム層（１３）、シーラント層（１４）を有する積層体（２０）からなる。
【００７０】
図３に示す例においては、プラスチックフィルム層（１１）に用いるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００７１】
特にポリプロピレン、ポリエチレンテレフタレートをプラスチックフィルムとする場合は、フィルム強度と価格においてより好ましい。そのほか二軸延伸ポリアミドフィルムを用いる場合には、積層体に突き刺しに対する強靭性や、衝撃に対する強靭性を付与することができる。
【００７２】
したがって、本発明による包装袋は、二軸延伸ポリアミドフィルム層（１３）を、包装袋（１０）を構成する積層体（２０）に含んでいるために、包装袋（１０）は突き刺しに対する強靭性や、衝撃に対する強靭性を有する。
【００７３】
この強靭性は、包装袋への衝撃や突き刺しなど、外力による破壊に耐性を与えることに有効であるだけでなく、ガスバリア層（１２）の損傷、クラック等の欠陥に対する保護にも有効である。
【００７４】
そのほか、積層体（２０）の層構成やその材料構成、厚さなどは、包装袋（１０）に対する要求品質に応じて適宜設計することができる。
【００７５】
図３に示す例において、ガスバリア層（１２）は、無機化合物層を用いた例であって、プラスチックフィルム層（１１）表面に、無機化合物層をガスバリア層（１２）として直接、層形成してある例である。
【００７６】
この場合例えば、無機化合物によるガスバリア層（１２）は、無機化合物の蒸着層、コーティング層で構成することができ、プラスチックフィルム層（１１）にアンカーコートを設けた後、無機化合物の蒸着層、無機化合物のコーティング層を順次設けて実現することができる。
【００７７】
図３に示す例においては、本発明の構成要件であるプラスチックフィルム層（１１）はガスバリア層（１２）を設ける基材として、ガスバリア層（１２）をその表面に直接設けてある例である。
【００７８】
ガスバリア層（１２）を、プラスチックフィルム層（１１）の表面に直接設ける場合にはアンカーコート層を介して設けることができ、密着性の向上の点で効果的である。このアンカーコート層には、例えばウレタンアクリレートを用いることができる。
【００７９】
アンカーコート層の形成には、樹脂を溶媒に溶解した塗料を、グラビアコーティングなど印刷手法を応用したコーティング方法を用いるほか、一般に知られているコーティング方法を用いて、塗膜を形成することができる。
【００８０】
無機化合物の蒸着層を形成する方法としては，ＳｉＯやＡｌＯなどの無機化合物を真空蒸着法を用いて、前述のアンカーコート層を設けたプラスチックフィルム層（１１）上に膜形成し、真空蒸着法による無機化合物層を形成することができる。ちなみに蒸着層の厚
みは１５ｎｍ〜３０ｎｍが良い。
【００８１】
さらにコーティング法による無機化合物層を積層することができる。
このコーティング法による無機化合物層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。
【００８２】
このときコーティング剤にはシランモノマーを添加しておくことによってアンカーコート層との密着の向上を図ることができる。
【００８３】
無機化合物層は、真空蒸着法による無機化合物層のみでもガスバリア性を有するが、コーティング法による無機化合物層を、真空蒸着法による無機化合物層に重ねて形成し、ガスバリア層（１２）とすることができる。
【００８４】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【００８５】
そのため、ガスバリア層（１２）としてより高いガスバリア性、耐湿性、耐水性を実現するとともに、外力による変形に耐えられる可撓性を有するため、包装袋（１０）としての適性も具備することができる。
【００８６】
またガスバリア層（１２）として、たとえば無機化合物のＳｉＯを用いる場合にはその被膜は透明であるために、内容物を包装袋（１０）の外側から目で見ることが可能である。これらは、用途、要求品質によって、後述するアルミニウム箔などの金属箔を用いたガスバリア層（１５）と、適宜使い分けをすればよい。
【００８７】
次に、シーラント層（１４）について触れる。シーラント層（１４）は、２枚の積層体（２０）をシーラント層（１４）同士が対向するように重ねて、たとえば加熱、加圧してヒートシールすることによって互いを接着させ、包装袋（１０）に製袋することを可能にする。
【００８８】
シーラント層（１４）の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）を用いることができる。
【００８９】
また、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００９０】
シーラント層（１４）の形成には、押出機などを用いて溶融した樹脂を製膜して、積層体（２０）上に層形成することができる。あるいは、あらかじめフィルムの状態に製膜してある材料を、ラミネートによって積層することによって、積層体（２０）の表面にシーラント層（１４）を形成することも可能である。
【００９１】
また、必要に応じて、商品としてのイメージアップや、内容物についての必要な情報表示や意匠性の向上を目的として、積層体（２０）中の、包装袋（１０）の外側から見える層に印刷層（１６）を設けることができる。あるいは、印刷層（１６）は包装袋（１０）の最外層に設けるのでも構わない。
【００９２】
この印刷層（１６）は、包装袋（１０）の一部に設けるのでもよく、また包装袋（１０）の全面にわたって設けるのでもよい。あるいは、印刷層（１６）を用いずに表示部を設ける方法としては、たとえば包装袋（１０）の表面に、印刷されたシールを貼着することも可能である。
【００９３】
ここで、印刷層（１６）に関して、印刷方法、および印刷インキには、とくに制約を設けるものではないが、既知の印刷方法の中からプラスチックフィルムへの印刷適性、色調などの意匠性、密着性、内容物が食品の場合には、食品容器としての安全性などを考慮すれば適宜選択してよい。
【００９４】
たとえば、グラビア印刷法、オフセット印刷法、グラビアオフセット印刷法、フレキソ印刷法、シルクスクリーン印刷法、インクジェット印刷法などの既知の印刷方法から選択して用いることができる。中でもグラビア印刷法は、生産性、プラスチックフィルムへの印刷適性、および絵柄の高精細度において好ましく用いることができる。
【００９５】
図４は、本発明に係る包装袋の、層構成の他の実施態様を説明するための部分断面模式図であるここでは包装袋を構成する積層体の層構成について、図３と異なる点について説明を加える。
【００９６】
本発明による包装袋（１０）は、プラスチックフィルム層（１１）のほか、ガスバリア層（１２）、二軸延伸ポリアミドフィルム層（１３）、シーラント層（１４）を有する積層体（２０）からなる。
【００９７】
図４に示す例において、ガスバリア層（１５）は、アルミニウム箔などの金属箔を用いる例であって、積層体（２０）中に積層して設けられる。このようなアルミニウム箔などの金属箔もガスバリア層（１５）として有効ではあるが、電子レンジでの調理には、高周波によるスパークなどが発生するために注意を要する。
【００９８】
また、アルミニウム箔などの金属箔をガスバリア層（１５）として用いる場合には、透明性は無いので、内容物は包装袋外側からは不可視であり、無機化合物の蒸着膜のガスバリア層（１２）とは、用途に応じた使い分けをする必要がある。
【００９９】
あるいは、アルミニウム箔などの金属箔のガスバリア層（１５）と、無機化合物からなるガスバリア層（１２）とを併用することも可能である。
【０１００】
図４に示例においても、二軸延伸ポリアミドフィルム層（１３）を、包装袋（１０）を構成する積層体（２０）に含んでいるために、包装袋（１０）は突き刺しに対する強靭性や、衝撃に対する強靭性を有する。
【０１０１】
この強靭性は、包装袋への衝撃や突き刺しなど、外力による破壊に耐性を与えることに有効であるだけでなく、ガスバリア層（１５）の損傷、亀裂等の欠陥に対する保護にも有効である。
【０１０２】
図５は、シール部に凹凸を有しない、一般の包装袋を折りたたんだ時のシール部の状態
を説明するための断面模式図である。
【０１０３】
一般の、シール部に凹凸を有しない包装袋を折りたたんだ場合には、折りたたんだ折り目は鋭角に形成され、凹凸を有しないシール部（６）の折り曲げ部（２１）において、ガスバリア層の損傷箇所（２２）が発生する。また凹凸を有しないシール部（６）に連続する包装袋胴部にも、クラックや亀裂などが発生する場合には、ガスバリア性能が阻害される恐れがある。
【０１０４】
これはガスバリア層が、無機化合物から構成される場合においても、アルミニウム箔などの金属箔から構成される場合においても、折り目が鋭角に形成される場合には脆弱であって、クラックや亀裂が発生する恐れがあるためである。
【０１０５】
図６は、本発明による、シール部に凹凸を有する包装袋を折りたたんだ状態を説明するための断面模式図である。
【０１０６】
図５とは異なり、シール部に凹凸形状（２８）を有する包装袋を折りたたんだ場合には、凹凸形状を有するシール部（３）を折りたたんだ折り目は、ゆるいカーブを描いて折りたたまれるために折り曲げ部（２７）において、ガスバリア層の損傷は発生しない。
【０１０７】
前述のように、本発明においては、側端部（１）のシール部には、積層体表面から裏面までの凹凸を含めた厚さ（８）が１００μｍ以下の、凹凸形状が形成されており、側端部（１）の長さ方向の曲げ剛性が１００ｇ／１５ｍｍ以下であることが特徴である。
【０１０８】
曲げ剛性については、１００ｇ／１５ｍｍ以下であることが効果的なのであって、これを超える場合には腰が強すぎて曲がりにくくなり、包装袋の折りたたみに際しては実用的ではなくなる。
【０１０９】
一方、側端部（１）のシール部の厚さについては、積層体表面から裏面までの凹凸を含めた厚さ（８）が１００μｍ以下の、凹凸形状が形成されていることによって、適度な湾曲を持って折りたたみが可能であるために、ゆるいカーブを描いて折りたたまれるために折り曲げ部（２１）において、ガスバリア層の損傷は発生しないことを見出したものである。これを超える場合には、腰が強すぎて曲がりにくくなり、包装袋の折りたたみに際しては実用的ではなくなる。
【０１１０】
すなわち、凹凸形状を有するシール部（３）によって、曲げ方向への包装袋（１０）の柔軟性の向上、すなわち鋭角の折り目形成への耐性に効果的であり、包装袋（１０）は、折りたたみなどの曲げに対して、鋭角の折り目を形成することなく、ゆるく湾曲して折りたたむことに効果的であるため、ガスバリア層に対して損傷を与えることが少なく、ガスバリア性能の劣化を防止する効果がある。
【０１１１】
また本発明は、前記包装袋の製造方法についても特徴を有するものであって、これについて図７、および再び図１を用いて説明を加える。図７は、本発明に係る包装袋の製造方法を説明するための、平面模式図である。
【０１１２】
本発明は、プラスチックフィルム層、ガスバリア層、二軸延伸ポリアミドフィルム層、シーラント層からなる積層体から構成される包装袋（１０）において、包装袋（１０）は、シーラント層同士を対向させて三方もしくは四方の縁辺をシール部として製袋される製造方法であって、図７に示す状態は側端部（１）には、ヒートシール加工をしてなる凹凸のないシール部（２）を四方の縁辺のうち、三方の縁辺に形成した状態である。この状態は、シール部に凹凸のない、一般の包装袋のシール部の状態である。
【０１１３】
次に、本発明による包装袋の製造方法おいては、この凹凸のないシール部（２）に対して、シール圧力とシール温度を高くしてシールし、さらにエンボス型により凹凸形状を設けたシール部（３）を形成することを特徴とする。
【０１１４】
ただし、凹凸形状を設けたシール部（３）は、図７に示す状態においては、未だ設けられていない状態であって、凹凸形状を設けたシール部（３）を設けた状態は図１に示す状態である。
【０１１５】
凹凸形状は、エンボス型を用いて設けられるが、凹凸のないシール部（２）に対して、シール圧力とシール温度を高くしてさらにシールしたところに、凹凸形状を有するエンボス型を押し付けて、このときエンボス型による冷却も同時に行なうことができる。
【０１１６】
エンボス型はオスメスの嵌合形状であっても良く、また一部が軟質材料で押し込み可能なエンボス型であってもよい。これによって凹凸のないシール部（２）に加えて、凹凸形状を設けたシール部（３）を形成することができる。
【０１１７】
このとき、図１に示す例のように、凹凸のないシール部（２）を、凹凸を有するシール部（３）に隣接して、かつ包装袋内側に残して、配置することができ、この場合には、包装袋（１０）の側端部（１）のシール強度の低下を避けることが可能になる。
【０１１８】
これは前述のように、凹凸形状有するシール部（３）は、厚さが薄くなったり、また凹凸形状の一部に、応力集中がおきやすくなるために、シール強度が低下する恐れがあり、側端部（１）の包装袋（１０）内側に、凹凸のないシール部（２）を配置することによって、包装袋（１０）の側端部（１）のシール強度の低下を、避けることが可能になるためである。
【０１１９】
このようにして、プラスチックフィルム層、ガスバリア層、二軸延伸ポリアミド層、シーラント層を有する積層体を、シーラント層同士を対向させて、三方または四方の辺をシールして製袋してなる包装袋において、折り曲げによるガスバリア層の損傷を防止して、ガスバリア性能が低下することのない、包装袋および包装袋の製造方法を提供することが可能である。
【実施例】
【０１２０】
以下本発明を、実施例１〜実施例２、および比較例１によって更に具体的な説明を加える。ただし本発明は、ここに示す例にのみ限定されるものではない。本発明は、請求項によって限定されるものである。
【０１２１】
本発明による実施例１、実施例２、また本発明によらない比較例１の包装袋の評価用サンプルを作成し、ガスバリア性について、測定、評価した。測定、評価項目は、下記のとおりである。
【０１２２】
・酸素透過度（ｃｃ／ｍ２）
３０℃、７０％の環境下で２４時間。
【０１２３】
・水蒸気透過度（ｇ／ｍ２）
４０℃、９０％の環境下で２４時間。
測定は、株式会社  日立ハイテクサイエンス製  ＭＯＣＯＮ  ＰＥＲＭＡＴＲＡＮを用いて行なった。
【０１２４】
また測定は、評価用サンプルを折りたたんでのち、折りたたんだ状態から元に戻して、折りたたんだ部分の、評価項目の値を測定した。
【０１２５】
＜実施例１＞
評価用サンプルの層構成、寸法、シール部の形成は下記のとおりである。
包装袋外側から、
ポリエチレンテレフタレートフィルム（東洋紡株式会社製  Ｅ５１００  厚さ１２μｍ）／アルミニウム箔（厚さ７μｍ）／二軸延伸ポリアミドフィルム（厚さ１５μｍ）／直鎖状低融点ポリエチレンフィルム（ＬＬＤＰＥ  厚さ６０μｍ）
とした。
【０１２６】
寸法は下記のとおりである。
１１５０ｍｍ×９８０ｍｍ。
【０１２７】
シール部の形成は下記のとおりである。
積層体のシーラント層同士を対向させて重ね、三方の端部を熱シールして製袋した。
同時に０．５ｍｍ×１ｍｍの格子の凹凸をシールバー温度２１０℃、シール時間３秒でエンボス加工で形成した（ｎ＝１０とした。）。
この１０枚のサンプルのシール強度は、９３〜１１０Ｎ／１５ｍｍであった。
シール部の曲げ剛性は、７５〜８１ｇ／１５ｍｍであった。
【０１２８】
＜実施例２＞
評価用サンプルの層構成、寸法、シール部の形成は下記のとおりである。
包装袋外側から、
ポリエチレンテレフタレートフィルム（東洋紡株式会社製  Ｅ５１００  厚さ１２μｍ）＋ＳｉＯ２の蒸着膜／二軸延伸ポリアミドフィルム（厚さ１５μｍ）／直鎖状低融点ポリエチレンフィルム（ＬＬＤＰＥ  厚さ６０μｍ）
とした。
【０１２９】
寸法は下記のとおりである。
１１５０ｍｍ×９８０ｍｍ。
【０１３０】
シール部の形成は下記のとおりである。
積層体のシーラント層同士を対向させて重ね、三方の端部を熱シールして製袋した。
同時に０．５ｍｍ×１ｍｍの格子の凹凸をシールバー温度２１０℃、シール時間３秒でエンボス加工で形成した（ｎ＝１０とした。）。
この１０枚のサンプルのシール強度は、９３〜１０９Ｎ／１５ｍｍであった。
シール部の曲げ剛性は、８４〜９２ｇ／１５ｍｍであった。
【０１３１】
＜比較例１＞
評価用サンプルの層構成、寸法、シール部の形成は下記のとおりである。
包装袋外側から、
ポリエチレンテレフタレートフィルム（東洋紡株式会社製  Ｅ５１００  厚さ１２μｍ）／二軸延伸ポリアミドフィルム（厚さ２５μｍ）／アルミニウム箔（厚さ７μｍ）／ポリプロピレン樹脂（押し出し  厚さ８０μｍ）とした。
【０１３２】
寸法は下記のとおりである。
１１５０ｍｍ×９８０ｍｍ。
【０１３３】
シール部の形成は下記のとおりである。
積層体のシーラント層同士を対向させて重ね、三方の端部を熱シールして製袋した。
エンボス加工は設けない。
この１０枚のサンプルのシール強度は、６４〜７７Ｎ／１５ｍｍであった。
シール部の曲げ剛性は、１３３〜１４５ｇ／１５ｍｍであった。
【０１３４】
評価結果を表１に示す。
【０１３５】
【表１】
2020117290.tif 000003
【０１３６】
酸素透過度の単位は、ｃｃ／ｍ２・２４Ｈ
水蒸気透過度の単位は、ｇ／ｍ２・２４Ｈである。
【０１３７】
表１に示す結果のとおり、本発明による実施例１、および実施例２は、酸素透過度、水蒸気透過度のいずれにおいても、本発明によらない比較例１に比べて、低い値を示しており、本発明が課題とするところの、包装袋において、折り曲げによるガスバリア層の損傷を防止して、ガスバリア性能が低下することのない、包装袋および包装袋の提供が可能であることを示している。
【０１３８】
すなわち、プラスチックフィルム基材としてガスバリア層、二軸延伸ポリアミド層、シーラント層を有する積層体を、シーラント層同士を対向させて、三方または四方の辺をシールして製袋してなる包装袋において、折り曲げによるガスバリア層の損傷を防止して、ガスバリア性能が低下することのない、包装袋および包装袋の製造方法を提供することが可能であることを検証することができた。
【符号の説明】
【０１３９】
１・・・側端部
２・・・凹凸のないシール部
３・・・凹凸形状を有するシール部
４・・・凹状線部および凸状線部
５・・・格子形状の凹凸
６・・・凹凸を有しないシール部
７・・・胴部
８・・・積層体表面から裏面までの凹凸を含めた厚さ
９・・・底辺
１０・・・包装袋
１１・・・プラスチックフィルム層
１２・・・ガスバリア層
１３・・・ポリアミドフィルム層
１４・・・シーラント層
１５・・・ガスバリア層
１６・・・印刷層
２１・・・折り曲げ部
２２・・・ガスバリア層の損傷箇所
２７・・・折り曲げ部
２８・・・凹凸形状
【図１】
2020117290.tif 000004
【図２】
2020117290.tif 000005
【図３】
2020117290.tif 000006
【図４】
2020117290.tif 000007
【図５】
2020117290.tif 000008
【図６】
2020117290.tif 000009
【図７】
2020117290.tif 000010